(57)【要約】  解離コーティング組成物が、調製されており、複数のアルケニル基を持っているある１ポリ有機シロキサン（Ａ）、複数の有機水素シロキサン基を持っているある１架橋剤（Ｂ）、（Ａ）と（Ｂ）との間のヒドロシリル化反応用のある１触媒、および、ポリマーフィルム基材に対する本組成物の接着を高めるアンカー添加剤を含んでいる。本アンカー添加剤が、少なくとも１エポキシド基を含有している加水分解可能シラン（Ｄ）との少なくとも１アルケニル基および少なくとも１シラノール基を含有しているポリ有機シロキサン流動体（Ｃ）の反応生成物である。本硬化可能シリコーン解離コーティング組成物が、ある１ラベルを保持しているある１＜＜ライナー＞＞として知られたある１基材に適用され、硬化され得、このライナーが、例えば、紙もしくはポリマーフィルムたり得る。【特許請求の範囲】
【請求項１】
複数のアルケニル基を持っているポリ有機シロキサン（Ａ）、複数の有機水素シロキサン基を持っている架橋剤（Ｂ）、（Ａ）と（Ｂ）との間のヒドロシリル化反応用の触媒、および、ポリマーフィルム基材に対する組成物の接着を高めるアンカー添加剤を含んでいる解離コーティング組成物であって、該アンカー添加剤が、少なくとも１エポキシド基を含有している加水分解可能シラン（Ｄ）との少なくとも１アルケニル基および少なくとも１シラノール基を含有しているポリ有機シロキサン流動体（Ｃ）の反応生成物であることを特徴とする、解離コーティング組成物。
【請求項２】
ポリ有機シロキサン（Ｃ）が、４〜５０シロキサン単位の重合度を持つことを特徴とする、請求項１に記載の解離コーティング組成物。
【請求項３】
ポリ有機シロキサン（Ｃ）が、複数の終結シラノール基を持っているポリジ有機シロキサンであることを特徴とする、請求項１もしくは請求項２に記載の解離コーティング組成物。
【請求項４】
ポリ有機シロキサン（Ｃ）が、メチルビニルシロキサン単位およびジメチルシロキサン単位の共重合体であることを特徴とする、請求項３に記載の解離コーティング組成物。
【請求項５】
シラン（Ｄ）が、（エポキシ置換アルキル）ジもしくはトリアルコキシシランを含むことを特徴とする、請求項１〜４のいずれかに記載の解離コーティング組成物。
【請求項６】
シラン（Ｄ）におけるエポキシド基が、グリシジル基として存在していることを特徴とする、請求項１〜５のいずれかに記載の解離コーティング組成物。
【請求項７】
シラン（Ｄ）におけるエポキシド基が、エポキシシクロヘキシル基であることを特徴とする、請求項１〜５のいずれかに記載の解離コーティング組成物。
【請求項８】
加水分解可能シラン（Ｄ）に対してポリ有機シロキサン流動体（Ｃ）が、１０：９０〜９０：１０の範囲中の重量比において反応されることを特徴とする、請求項１〜７のいずれかに記載の解離コーティング組成物。
【請求項９】
前記アンカー添加剤が、ポリ有機シロキサン（Ｃ）およびシラン（Ｄ）およびジ（炭化水素）ジアルコキシシランの反応生成物であり、ここで、各炭化水素基が、アルキル基およびアルケニル基から選択されることを特徴とする、請求項１〜８のいずれかに記載の解離コーティング組成物。
【請求項１０】
ポリ有機シロキサン（Ａ）が、式（ＳｉＯ4/2）の１以上のＱ単位、式Ｒb2ＳｉＯ2/2の１５〜９９５のＤ単位、および、式ＲaＲb2ＳｉＯ1/2の複数のＭ単位を含む分岐シロキサンであり、式中、Ｒa置換基およびＲb置換基が、１〜６炭素原子を持っているアルキル基およびアルケニル基から選択され、該分岐シロキサンにおける少なくとも３のＲa置換基が、アルケニル単位であることを特徴とする、請求項１〜９のいずれかに記載の解離コーティング組成物。
【請求項１１】
前記組成物が、更に、エチレンもしくは芳香族不飽和アミド、アセチレン化合物、エチレン不飽和イソシアナート、オレフィンシロキサン、不飽和炭化水素ジエステル、共役エン−イン、過酸化水素、ニトリル、およびジアジリジンから選択された硬化阻害剤を含有することを特徴とする、請求項１〜１０のいずれかに記載の解離コーティング組成物。
【請求項１２】
前記アンカー添加剤が、前記解離コーティング組成物の０．５〜１０重量％において存在していることを特徴とする、請求項１〜１１のいずれかに記載の解離コーティング組成物。
【請求項１３】
複数のアルケニル基を持っているポリ有機シロキサン（Ａ）、複数の有機水素シロキサン基を持っている架橋剤（Ｂ）、（Ａ）と（Ｂ）との間のヒドロシリル化反応用の触媒、および、ポリマーフィルム基材に対する組成物の接着を高めるアンカー添加剤を含んでいる組成物をポリマーフィルムに適用し、このコーティングされたフィルムを熱し、この解離コーティングを硬化させることを含み、該アンカー添加剤が、少なくとも１エポキシド基を含有している加水分解可能シラン（Ｄ）との少なくとも１アルケニル基および少なくとも１シラノール基を含有しているポリ有機シロキサン流動体（Ｃ）の反応生成物であることを特徴とする、ポリマーフィルムに解離コーティングを与える方法。
【請求項１４】
複数のアルケニル基を持っているポリ有機シロキサン（Ａ）、複数の有機水素シロキサン基を持っている架橋剤（Ｂ）、および、（Ａ）と（Ｂ）との間のヒドロシリル化反応用の触媒を含んでいる解離コーティング組成物における、ポリマーフィルム基材に対する該組成物の接着を高めるアンカー添加剤としての、少なくとも１エポキシド基を含有している加水分解可能シラン（Ｄ）との少なくとも１アルケニル基および少なくとも１シラノール基を含有しているポリ有機シロキサン流動体（Ｃ）の反応生成物の使用。
【発明の詳細な説明】
【技術分野】
【０００１】
本発明が、複数の硬化可能シリコーン解離コーティング組成物に関する。シリコーン主体の複数の解離コーティングが、相対的に非接着性の表面が必要とされている場合の複数の応用において有用である。本硬化可能シリコーン解離コーティング組成物が、ある１＜＜ライナー＞＞として知られた、例えば、紙もしくはポリマーフィルムたり得るある１基材に適用されており、硬化されている。複数の片側ライナー、例えば、複数の感圧接着ラベル用の複数の背後シートが、使用されており、これらラベルの接着特性に影響を及ぼすことなく、これらラベルを一時的に保持するに至る。複数の両側ライナー、例えば、複数の両側移行（両面）テープ用の複数の介在除去紙が、使用されており、両側自己接着テープもしくは接着フィルムの保護および望まれた曲がっていない特徴を確実とするに至る。本解離コーティングが、該ラベルが、予定された剥がす力により、該ライナーから、除かれ得るよう、該接着剤に対する相対的に低い接着を持っている一方、該ライナーによく接着するよう、要求されている。本発明が、広く種々のライナー基剤によく接着する複数の硬化可能シリコーン解離コーティング組成物に関し、特に複数のポリエステルフィルムのような複数のポリマー基剤に対する向上された接着を持つ。
【０００２】
ライナー基材が、該基材上にシリコーン主体の解離コーティング組成物を適用していき、引き続いて該組成物を硬化させていくことにより、コーティングされている。好まれた硬化機構（メカニズム）が、熱開始ヒドロシリル化であり、容易に修飾され得、該解離コーティングと該接着ラベルとの間の接着力を変動させるに至る。ヒドロシリル化により硬化されているこれらシリコーン主体の解離コーティング組成物の基礎構成分が、（Ａ）複数のアルケニル基を含有しているある１ポリ有機シロキサン、（Ｂ）複数の有機水素シロキサン基を含有している架橋剤、および、（Ａ）と（Ｂ）との間のヒドロシリル化反応用のある１触媒である。
【０００３】
本解離コーティングの適用されているライナー基剤が、普通、紙であるが、ポリエステル、例えば、ポリエチレンテレフタレート、フィルム、ポリプロピレン、もしくはポリエチレンのようなポリマー基剤の解離コーティングを求める、特に綺麗に貼って綺麗に剥がす（ｃｌｅａｒ  ｏｎ  ｃｌｅａｒ）ラベルを求める、増加している要求が、ある。複数のフィルムの滑らかな表面が、該ラベルへの接着パターンの抑えられた移行における望まれた有益さを持つが、複数のフィルム基剤の使用が、特にきっかけを与えられていないポリエステルフィルムが、ずっとこそぎ落ちるに至る本シリコーンのより大きい傾向を示しているとの不利を持つ。室温において数日後、本シリコーン層が、ある１本の指を用いて単にこそぐことにより、該ポリマーフィルムから、容易に除かれるようになることが、ある。ポリエチレンライナー、ポリプロピレンライナー、およびポリエステルフィルムライナーの使用が、向上された係留（固着、アンカー）および遅らされたこそぎ落ち性能を有する複数のシリコーン解離コーティングを設計（デザイン）するに至る必要に至ってきている。
【背景技術】
【０００４】
国際公開（ＷＯ−Ａ−）第２００４／０４６  ２６７号が、解離コーティング組成物を記載し、複数のアルケニル基を持っているある１シロキサン（Ａ）、複数の有機水素シロキサン基を持っている架橋剤（Ｂ）、および、（Ａ）と（Ｂ）との間のヒドロシリル化反応用のある１触媒を含んでおり、加え、式−（ＳｉＲ2Ｏ）−の複数のジ有機シロキサン単位から本質的になっている、２５℃における粘度１０〜２００，０００ｍＰａ．ｓのある１ポリジ有機シロキサンを含有しており、式中、各Ｒ基が、１〜４炭素原子を持っているアルキル基であり、ポリマーフィルム上での該解離コーティングのアンカーを向上させるに至る。該組成物が、ある１エポキシシラン、少なくとも１アルケニル基を含有しているシラノール終結化ポリジ有機シロキサン、もしくはメラミン樹脂のような更なる接着向上添加剤を含有してよい。
【０００５】
米国（特許、ＵＳ−Ａ−）第２００３／０，０８８，０４２号が、解離コーティング組成物を記載し、（Ａ）ビニルアルコキシシラン、エポキシ官能基アルコキシシラン、ある１触媒、および水の反応生成物であるアンカー添加剤、（Ｂ）アルケニルシリコーン、（Ｃ）水素シロキサン、（Ｄ）ヒドロシリル化触媒、ならびに（Ｅ）硬化阻害剤を含んでいる。
【０００６】
米国（特許、ＵＳ−Ａ−）第２００４／０，２５４，２７４号および対応している国際公開（ＷＯ−Ａ−）第２００５／０００  ９８３号が、（ＲaＳｉＯ(4-a)/2）nを含んでいる複数のシリコーン感圧接着組成物コーティングのアンカーの向上用の複数の添加剤を記載し、式中、ｎが、３よりも大きいある１整数であり、ａが、１〜３であり、Ｒが、ある１水素化硅素および／または１アルキレンアルコキシシリル含有有機ラジカルであり、少なくとも１水素化硅素および１アルキレンアルコキシシリル含有有機ラジカルが、この分子上、存在している。米国（特許、ＵＳ）第２００５／０，０３８，１８８Ａ１号が：（Ｉ）１分子当たり、平均少なくとも２不飽和有機基を持っているある１ポリ有機シロキサン；任意に（ＩＩ）１分子当たり、平均少なくとも２硅素結合水素原子を持っているある１有機水素ポリシロキサン；（ＩＩＩ）ヒドロシリル化触媒；（ＩＶ）ある１弗化（フルオロ）有機シリコーン；ならびに（Ｖ）接着促進剤を含んでいる成分を混合していくことにより、調製されたある１組成物を記載する。成分（Ｉ）および成分（ＩＩ）が、弗素原子なしである。成分（ＩＶ）が、成分（Ｉ）、成分（ＩＩ）、もしくは両方と反応性の少なくとも１官能基を持つ。成分（ＩＩ）が、存在していない場合、成分（ＩＶ）が、１分子当たり、平均少なくとも２硅素結合水素原子を持つ。成分（ＩＶ）および成分（Ｖ）が、滲みに対する抵抗を向上させるに充分な量において存在している。成分（Ｖ）が、エポキシ官能基アルコキシシランとのヒドロキシ終結化ポリ有機シロキサンの物理的ブレンドもしくは反応生成物のようなエポキシ官能基シロキサンを含んでよい。これら組成物が、接着剤であり、電子への複数の応用において使用された複数の金型取り付け接着剤として使用されている。これらの組成物が、充填剤を含有し、ヘキサメチルジシラザンを用いて処理された典型的に１重量％の発煙シリカ、および、６０重量％の球状融合シリカである。
【０００７】
欧州特許（ＥＰ）第０  ５５６  ０２３  Ａ１号が、複数のアルケニルシロキサンおよび複数の水素化硅素シロキサンの白金触媒化ヒドロシル化から、結果来ている複数の熱硬化可能無溶媒付加硬化紙解離組成物用の複数のアンカー添加剤としての複数のエポキシメチルシロキサンを記載する。
【０００８】
国際公開（ＷＯ）第２００３／０３  ５７８号が、液体シリコーン製剤を記載し、固体支持体上での架橋解離撥水エラストマーコーティング高速生成用コーティングベースとしての使用用であるが、少なくとも架橋可能ポリ有機シロキサンＰＯＳ（Ｉ、ＳｉＶｉ型ＰＯＳおよびＳｉＨ型ＰＯＳ）；少なくとも（白金主体の）触媒（ＩＩ）；任意に接着調節系（システム、ＩＩＩ）；エポキシ化アルコキシシランおよび／またはアルケニル化アルコキシシランを含んでいる接着促進剤（ＩＶ）；ならびに金属キレートおよび／または金属アルコキシド（ＧＬＹＭＯ／ＭＥＭＯ／ＴｉＯ４Ｂｕ）を含む。
【発明の概要】
【発明が解決しようとする課題】
【０００９】
全ての基材、暫定表面処理ありもしくはなしの商品としてのきっかけを与えられていないポリエステルを包含し、特にポリマーフィルム上への複数の硬化可能シリコーン解離コーティング組成物のより頼れる接着を示すアンカー添加剤を含んでいる複数の解離コーティング組成物を求めるある１種の必要性が、ある。
【課題を解決するための手段】
【００１０】
本発明に従っている解離コーティング組成物が、複数のアルケニル基を持っているある１ポリ有機シロキサン（Ａ）、複数の有機水素シロキサン基を持っている架橋剤（Ｂ）、（Ａ）と（Ｂ）との間のヒドロシリル化反応用の触媒、および、ポリマーフィルム基材に対する本組成物の接着を高めるアンカー添加剤を含んでおり、該アンカー添加剤が、少なくとも１エポキシド基を含有している加水分解可能シラン（Ｄ）との少なくとも１アルケニル基および少なくとも１シラノール基を含有しているポリ有機シロキサン流動体（Ｃ）の反応生成物であることにおいて特徴化された。
【００１１】
本発明が、ポリマーフィルムに解離コーティングを与えていくプロセスを包含し、複数のアルケニル基を持っているある１ポリ有機シロキサン（Ａ）、複数の有機水素シロキサン基を持っている架橋剤（Ｂ）、（Ａ）と（Ｂ）との間のヒドロシリル化反応用の触媒、および、該ポリマーフィルムに対する本組成物の接着を高めるアンカー添加剤を含んでいるある１組成物を該ポリマーフィルムに適用していき、コーティングされた該フィルムを熱していき、本解離コーティングを硬化させるに至ることを含んでおり、該アンカー添加剤が、少なくとも１エポキシド基を含有している加水分解可能シラン（Ｄ）との少なくとも１アルケニル基および少なくとも１シラノール基を含有しているポリ有機シロキサン流動体（Ｃ）の反応生成物であることにおいて特徴化された。
【００１２】
更なる態様に従えば、本発明が、ポリマーフィルム基剤に対する本組成物の接着を高めていくアンカー添加剤としての、複数のアルケニル基を持っているある１ポリ有機シロキサン（Ａ）、複数の有機水素シロキサン基を持っている架橋剤（Ｂ）、および、（Ａ）と（Ｂ）との間のヒドロシリル化反応用の触媒を含んでいる解離コーティング組成物における、少なくとも１エポキシド基を含有している加水分解可能シラン（Ｄ）との少なくとも１アルケニル基および少なくとも１シラノール基を含有しているポリ有機シロキサン流動体（Ｃ）の反応生成物の使用を包含する。
【発明を実施するための形態】
【００１３】
シロキサン（Ａ）が、１分子当たり、少なくとも２硅素結合アルケニル官能基を持っているある１有機ポリシロキサンである。該アルケニル基が、好ましくは６までの炭素原子を持っている線状であり、ヘキセニル、ビニル、アリル、もしくはペンテニルにより例えられたとおりであり、またはシクロヘキセニルのようなシクロアルケニルであってよい。
【００１４】
（Ａ）が、例えば、線状有機ポリシロキサンたり得、一般式：
ＹＸ2ＳｉＯ（Ｘ2ＳｉＯ）x（ＸＺＳｉＯ）yＳｉＸ2Ｙ
を持っており、式中、各Ｘが、フェニル基、または、１〜１０炭素原子を持っているアルキル基もしくはシクロアルキル基を独立に指定し、例えば、メチル、エチル、プロピル、ブチル、もしくはシクロヘキシルであり；各ＹおよびＺが、アルケニル基を指定し；ＸおよびＹが、（Ａ）が、５０〜５０００ｍｍ2／秒の範囲中の２５℃におけるある１粘度を持つようなものであり、最も好ましくは２００〜５００ｍｍ2／秒である。（Ａ）の全てのＸ置換基の少なくとも９０％が、好ましくはメチル基であり、最も好ましくは全てがメチル基である。（Ａ）有機ポリシロキサンの全ての単位の４％以下が、アルケニル基を有する単位であることが、好まれているのが、さもなければ、硬化時、本解離コーティング組成物を架橋させ過ぎるとの可能性が、あるからである。好ましくはｙ＝０。あり得るが、好まれていないのが、少量（好ましくは存在する全ての置換基の２％未満）の他の置換基が、存在していることであり、例えば、複数のヒドロキシル基である。
【００１５】
１種の好まれたシロキサン（Ａ）が、式（ＳｉＯ4/2）の１以上のＱ単位、式Ｒb2ＳｉＯ2/2の１５〜９９５のＤ単位、および、式ＲaＲb2ＳｉＯ1/2の複数のＭ単位を含んでいる分岐シロキサンであり、式中、Ｒa置換基およびＲb置換基が、１〜６炭素原子を持っているアルキル基およびアルケニル基から、選択されており、該分岐シロキサン中の少なくとも３Ｒa置換基が、アルケニル単位であり、欧州特許（ＥＰ）−Ａ−第１  ０７０  ７３４号において記載されたとおりである。このようなシロキサンが、例えば、少なくとも３ビニルジメチルシリル終結化シロキサン分岐を持っているポリ（ジメチルシロキサン−シリケート）共重合体であってよい。該分岐シロキサンが、終結トリメチルシリル基（ＳｉＭｅ3）および／または終結ヒドロキシジメチルシリル（ＳｉＭｅ2ＯＨ）基のような他の複数の終結基をも取り込み得る。このいわゆるＱ分岐シロキサンが、そのアンカーに影響を及ぼすことなく、その鎖内で、他の追加の複数の分岐基を含有し得、例えば、式ＶｉＳｉＯ3/2の、複数のＴVi単位をも取り込み得、式中、Ｖｉが、ビニル基を指定する。複数の分岐シロキサンが、これらが、似たような粘度を有する複数の線状のポリマーよりも速い硬化をさせるという利点を持つ。このような複数の分岐シロキサンに基づいた複数の解離コーティング組成物が、本発明のアンカー添加剤と組み合わされた場合、良好なアンカーを発展させる。
【００１６】
有機水素ポリシロキサン架橋剤（Ｂ）が、少なくとも３Ｓｉ−Ｈ基を一般的に含有し、一般式：−
Ｒt3ＳｉＯ1/2［（ＣＨ3）2ＳｉＯ2/2］d(Ｒt2ＳｉＯ2/2)eＳｉＯ1/2Ｒt3
を持ってよく、式中、各Ｒtが、１〜４炭素原子を持っているアルキル基もしくは水素であってよく、ｄが、０もしくはある１整数であり、ｅが、ｄ＋ｅ＝８〜４００となるようなある１整数である。或いは該架橋剤が、一般式ＳｉＯ4/2およびＲq3ＳｉＯ1/2の単位からなっているＭＱ樹脂であってよく、式中、少なくとも３Ｒq置換基が、水素原子であり、残っているのが、アルキル基であり、あるいは酸素を介してそれに取り付けられた複数のジ有機シロキサン単位のある１本の副鎖を持っている１以上のＴ（一般式ＲbＳｉＯ3/2を持っている）もしくはＱ単位を含有しているポリジ有機シロキサン鎖を含んでいる鍬形もしくは櫛形ポリマーであってよい。該水素シロキサン架橋剤が、２５℃における５〜１０００ｍｍ2／秒のある１粘度を持つのが、好まれており、より好ましくは２０〜３５０ｍｍ2／秒であり、最も好ましくは５０〜３００ｍｍ2／秒である。架橋剤（Ｂ）が、本組成物におけるアルケニル基に対する本解離コーティング組成物におけるＳｉ−Ｈ基の合計数のモル比が、０．９：１〜８：１であるようなある量において好ましくは存在しており、より好ましくは１．１：１〜４：１であり、最も好ましくは１．５：１〜３：１である。
【００１７】
適切なヒドロシリル化触媒が、ＶＩＩＩ族金属、例えば、白金、ルテニウム、ロジウム、パラジウム、オスミウム、およびインジウムの錯体もしくは化合物を包含する。好まれた触媒が、白金化合物もしくは錯体であり、塩化白金酸、白金アセチルアセトナート、不飽和化合物、例えば、エチレン、プロピレン、有機ビニルシロキサン、およびスチレンとの白金ハロゲン化物の錯体、ヘキサメチル二白金、ＰｔＣｌ2、ＰｔＣｌ3、およびＰｔ（ＣＮ）3を包含している。或いは該触媒が、ロジウム錯体、例えば、ＲｈＣｌ3（Ｂｕ2Ｓ）3であってよい。該触媒が、本解離コーティング組成物の重量に基づいた白金（もしくは他のＶＩＩＩ族金属）の重量により、４０〜２５０ｐｐｍにおいて典型的に使用されている。
【００１８】
本アンカー添加剤の調製において使用されたポリ有機シロキサン流動体（Ｃ）が、少なくとも１アルケニル基および少なくとも１シラノール基を一般的に含有する。ポリ有機シロキサン（Ｃ）が、少なくとも３シロキサン単位のある１本の鎖を一般的に含有し、好ましくは実質的に線状のポリジ有機シロキサンである。ポリ有機シロキサン（Ｃ）が、好ましくは、少なくとも４の重合度を持ち、好ましくは、少なくとも６シロキサン単位から、３０、５０、もしくは１００シロキサン単位に至るまでである。ポリ有機シロキサン（Ｃ）が、例えば、２５℃において２〜２００ｍｍ2／秒の範囲中のある１粘度を持ち得る。該アルケニル基が、例えば、２〜６炭素原子を持ち得、例えば、ビニル基もしくは５−ヘキセニル基である。ポリ有機シロキサン（Ｃ）が、普通、複数のアルキル基をも含有し、特に複数のメチル基もしくはエチル基のような１〜４炭素原子を持っているアルキル基であり、フェニルのような複数のアリール基を含有してよい。これらアルケニル基が、途中の基として存在し得、例えば、共重合体（Ｃ）が、ポリメチルビニルシロキサン、または複数のメチルビニルシロキサン単位と複数のジメチルシロキサン単位とのある１共重合体、または複数のジビニルシロキサン単位と複数のジメチルシロキサン単位とのある１共重合体たり得る。代わりにもしくは加え、これらアルケニル基が、複数の終結基として存在し得、例えば、複数のメチルビニルシラノール終結単位においてである。これらシラノール基が、ジメチルシラノールもしくはメチルビニルシラノール終結単位のような複数の終結単位において好ましくは存在している。最も好ましくはポリ有機シロキサン（Ｃ）が、そのシロキサン鎖の両末端において終結シラノール基を持っているある１ポリジ有機シロキサンであるが、ポリ有機シロキサン（Ｃ）の一部もしくは全部が、１シラノール末端基および１Ｓｉ−アルコキシ末端基を持ってよく、例えば、ジメチルメトキシシリル末端単位である。ポリ有機シロキサン（Ｃ）が、例えば、ある１塩基もしくはある１種の酸のようなシラン加水分解触媒存在下、メチルビニルジメトキシシランおよびジメチルジメトキシシランの反応により、形成され得る。
【００１９】
ポリ有機シロキサン（Ｃ）と反応されており、本アンカー添加剤を形成する加水分解可能シラン（Ｄ）が、１分子当たり、少なくとも１エポキシド基を一般的に含有する。該エポキシド基が、例えば、グリシジル基もしくは３，４−エポキシシクロヘキシル基として存在し得る。シラン（Ｄ）が、例えば、式（Ｒ*）e（Ｒ”）fＳｉ（ＯＡ）(4-e-f)のものであり得、式中、Ｒ*が、エポキシド基を含有している置換アルキル基を表し、Ｒ”が、メチル基もしくはエチル基のような、好ましくは１〜６炭素原子を持っているアルキル基を表し、Ａが、メチル基もしくはエチル基のような、１〜４炭素原子を持っているアルキル基を表し、ｅが、１、２、もしくは３であり、最も好ましくは１であり、ｆが、０、１、もしくは２であり、最も好ましくは０もしくは１である。基Ｒ*が、例えば、３−グリシドキシプロピル、グリシジル、５，６−エポキシヘキシル、３，４−エポキシシクロヘキシル、２−（３，４−エポキシシクロヘキシル）エチル、３−（３，４−エポキシシクロヘキシル）プロピル、もしくは３，４−エポキシシクロヘキシルメチル基たり得る。複数の適切な加水分解可能シラン（Ｄ）の例が、３−グリシドキシプロピルトリメトキシシラン、３−グリシドキシプロピルトリエトキシシラン、メチル（３−グリシドキシプロピル）ジメトキシシラン、メチル（３−グリシドキシプロピル）ジエトキシシラン、２−（３，４−エポキシシクロヘキシル）エチルトリメトキシシラン、および３−（３，４−エポキシシクロヘキシル）プロピルトリメトキシシランを包含する。
【００２０】
ポリ有機シロキサン流動体（Ｃ）および加水分解可能シラン（Ｄ）が、上昇温度においておよび／またはシラノール縮合触媒存在下、反応され得る。該触媒が、例えば、水酸化カリウム、水酸化ナトリウム、シラノラートカリウム、もしくはホスファゼン塩基のようなある１塩基たり得、または、ＨＣｌのようなある１種の酸たり得、または、チタン酸エステルもしくは有機錫化合物たり得る。該反応の温度が、好ましくは５０〜１５０℃の範囲中にある。こうして調製された新規本アンカー添加剤が、この分子中、少なくとも１エポキシ基、少なくとも１アルケニル基、および少なくとも１アルコキシ基を一般的に含有する。
【００２１】
ポリ有機シロキサン流動体（Ｃ）および加水分解可能シラン（Ｄ）が、ポリ有機シロキサン流動体（Ｃ）の１シラノール基当たり、０．５〜１．５モルのシラン（Ｄ）において好ましくは反応されている。加水分解可能シラン（Ｄ）に対するポリ有機シロキサン流動体（Ｃ）の重量比が、ポリ有機シロキサン流動体（Ｃ）の鎖長に従いながら、変動するが、普通、２５：７５〜９５：５の範囲中にあり、特に４０：６０〜９０：１０である。
【００２２】
ポリ有機シロキサン流動体（Ｃ）および加水分解可能シラン（Ｄ）が、もし、望まれたら、ジメチルジメトキシシランのようなジアルキルジアルコキシシランとおよび／またはメチルビニルジメトキシシランのようなアルケニルジアルコキシシランと同時に反応され得る。このようなジ有機ジアルコキシシランが、ポリ有機シロキサン流動体（Ｃ）の複数のシロキサン鎖用の鎖延伸剤として反応する一方、尚、エポキシド官能基加水分解可能シラン（Ｄ）との反応をさせている。
【００２３】
ポリ有機シロキサン（Ｃ）と加水分解可能シラン（Ｄ）との間の反応の程度が、少なくとも５０％、そして好ましくは少なくとも８０％の加水分解可能エポキシ官能基シラン（Ｄ）が、反応されていないシランとしてよりもむしろ、反応生成物として本アンカー添加剤中、存在している程、好ましくは充分である。我々が、アンカー添加剤として使用された場合の反応生成物が、加水分解可能エポキシ官能基シラン（Ｄ）よりも良好な、本シリコーン解離コーティングの他の成分との相容性を持ち、（（Ｄ）が、追加の加水分解可能ビニルシランもしくはシロキサンと共に使用されていてもいなくても）複数のポリマーフィルム基剤に対するより一貫したアンカーに至ることを見いだしてきている。本シリコーン解離コーティング組成物が、硬化されている場合、加水分解可能エポキシ官能基シラン（Ｄ）が、自己縮合するに至るある幾らかの傾向を持ち、ポリ有機シロキサン（Ａ）および架橋剤（Ｂ）の硬化生成物との抑えられた相容性のシロキサン樹脂を形成していく。
【００２４】
我々が、該反応生成物におけるポリ有機シロキサン流動体（Ｃ）由来の複数のシロキサン鎖の存在が、本シリコーン解離コーティングの他の成分とのより良好な相容性に至り、ある１ビニルトリアルコキシシランとの加水分解可能エポキシ官能基シラン（Ｄ）の反応生成物よりも一貫したアンカーを複数のポリマーフィルム基剤に与えることが、あると信じる。
【００２５】
本アンカー添加剤が、本コーティングのシロキサン含量の０．１〜２０重量％において本解離コーティング中、好ましくは存在しており、例えば、０．５〜５もしくは１０重量％である。
【００２６】
本解離コーティング組成物が、好ましくは実質的に無溶媒であるが、或いは有機溶媒溶液たり得、例えば、キシレンもしくはトルエンのような炭化水素溶媒溶液、または、非イオン、陰イオン、もしくは陽イオン界面活性剤により安定化された含水エマルションである。ある１溶液もしくはエマルションが、例えば、４〜５０重量％のある１濃度を例えば持ち得る。好ましくは本解離コーティング組成物が、２５℃において５０ｍｍ2／秒以上１００００ｍｍ2／秒以下のある１粘度を持ち；より好ましくは該粘度が、５０〜１０００ｍｍ2／秒である。
【００２７】
本組成物が、加え、予定された温度を下回って起きてしまうことから、本コーティング組成物の硬化を防ぐように適合された１種以上の硬化阻害剤を含んでよい。硬化阻害剤が、有効であることが、あり、本シリコーン組成物の室温硬化を遅らせるかもしくは防ぎ、上昇温度での硬化速度を妥協させてしまうことなく、長いコーティング操作時間を与える。このような阻害剤が、しばしば、ヒドロシリル化により硬化するシリコーン解離コーティングにおいて使用されており、本発明に従っている複数の組成物において使用されていてよいが、ある１阻害剤が、白金金属触媒のより低い方のレベルにおいて必要でないことが、ある。該阻害剤が、白金族金属含有触媒の触媒活性を阻害するのに使用されていると知られているかもしくはこれに使用され得る如何なる材料でもあり得る。適切な阻害剤の例が、エチレンもしくは芳香族不飽和アミド、アセチレン化合物、シリル化アセチレン化合物、エチレン不飽和イソシアナート、オレフィンシロキサン、不飽和炭化水素モノエステルおよびジエステル、共役エン−イン、過酸化水素、ニトリル、およびジアジリジンを包含する。典型的な阻害剤が、１−エチニル−１−シクロヘキサノール、２−メチル−３−ブチン−２−オール、２−フェニル−３−ブチン−２−オール、２−エチニルイソプロパノール、２−エチニルブタン−２−オール、および３，５−ジメチル−１−ヘキシン−３−オールにより例えられたアセチレンアルコール、トリメチル（３，５−ジメチル−１−ヘキシン−３−オキシ）シラン、ジメチルビス（３−メチル−１−ブチンオキシ）シラン、メチルビニルビス（３−メチル−１−ブチン−３−オキシ）シラン、および［（１，１−ジメチル−２−プロピニル）オキシ］トリメチルシランにより例えられたシリル化アセチレンアルコール、マレイン酸ジアリル、マレイン酸ジメチル、フマル酸ジエチル、フマル酸ジアリル、およびマレイン酸ビス−２−メトキシ−１−メチルエチル、マレイン酸モノオクチル、マレイン酸モノイソオクチル、マレイン酸モノアリル、マレイン酸モノメチル、フマル酸モノエチル、フマル酸モノアリル、マレイン酸２−メトキシ−１−メチルエチル；およびフマル酸／アルコール混合物により例えられた不飽和カルボン酸エステル、ここで、該アルコールが、例えば、ベンジルアルコールもしくは１−オクタノールおよびエテニルシクロヘキシル−１−オールであり、２−イソブチル−１−ブテン−３−イン、３，５−ジメチル−３−ヘキセン−１−イン、３−メチル−３−ペンテン−１−イン、３−メチル−３−ヘキセン−１−イン、１−エチニルシクロヘキセン、３−エチル−３−ブテン−１−イン、および３−フェニル−３−ブテン−１−インにより例えられた共役エン−イン、１，３，５，７−テトラメチル−１，３，５，７−テトラビニルシクロテトラシロキサンのようなビニルシクロシロキサン、ならびに上記されたとおりの共役エン−インおよび上記されたとおりのビニルシクロシロキサンの混合物を包含する。典型的にこれら阻害剤が、マレイン酸ジアリル、マレイン酸ビス−２−メトキシ−１−メチルエチル、１−エチニル−１−シクロヘキサノール、および３，５−ジメチル−１−ヘキシン−３−オールである。もし、使用されたら、ある１阻害剤が、例えば、本解離コーティング組成物の０．１〜３重量％において使用され得る。
【００２８】
本解離コーティング組成物が、解離力（本解離コーティングとその接着ラベルとの間の接着力）レベルをコントロール（増加）させるに当たり、解離修飾剤を含有してよい。必要とされた解離力を持っている複数の解離コーティング組成物が、修飾剤レベルを調製していくことにより、プレミアム（修飾剤なし）解離コーティング組成物から、製剤され得る。該解離修飾剤が、普通、分離成分としてパッケージされており、こうして本解離コーティング組成物に加えられた修飾剤量が、コントロールされ得る。該解離修飾剤のパッケージが、（Ｃ）および（Ｄ）の反応生成物たる本アンカー添加剤をも含有してよい。如何なるふさわしいシリコーン解離修飾剤もが、使用されていてよい。例が、アルケニル化シリコーン樹脂、アルケニル化ポリジ有機シロキサン、１２〜３０炭素原子を含有している１種以上の１級アルケン、および／または少なくとも１０炭素原子を含有している１種以上の分岐アルケンを包含する。もし、使用されたら、解離修飾剤が、例えば、８５重量％に至るまで、しばしば２５〜８５％において使用され得、ポリ有機シロキサン（Ａ）に基づいた。
【００２９】
本発明の解離コーティング組成物に加えられていてもよい他の構成分が、例えば、アルコールのような浴寿命延命剤、反応性稀釈剤、香料、保存料、および充填剤、例えば、シリカ、石英、もしくはチョークを包含する。
【００３０】
本発明に従っている解離コーティング組成物が、好ましくは充填剤なしであり、または限られた量の充填剤だけ、典型的に本組成物の０〜３０重量％しか含有しない。複数の充填剤が、凝集し得、さもなければ、本解離コーティングを適用するのに使用されたコーティング設備にべと付き得る。これらが、本解離コーティング組成物のおよび最終ラベルの光学特性、例えば、透明性を障害し得る。これら充填剤が、該ラベルの接着に損害であることが、ある。
【００３１】
本発明に従っている解離コーティング組成物が、複数のアルケニル基を持っているポリ有機シロキサン（Ａ）、複数の有機水素シロキサン基を持っている架橋剤（Ｂ）、（Ａ）と（Ｂ）との間のヒドロシリル化反応用の触媒、ポリマーフィルム基剤に対する本組成物の接着を高めていくアンカー添加剤、および、本組成物の０〜３０重量％の形成された球状融合シリカを好ましくは含み、本アンカー添加剤が、少なくとも１エポキシド基を含有している加水分解可能シラン（Ｄ）との少なくとも１アルケニル基および少なくとも１シラノール基を含有しているポリ有機シロキサン流動体（Ｃ）の反応生成物であることにおいて特徴化された。好ましくは、本組成物が、２５％未満、１０％未満、５％未満、好ましくは１％未満の球状融合シリカを含有する。好ましくは、本組成物が、０もしくは２５％未満、１０％未満、５％未満、好ましくは１％未満の充填剤を含有する。
【００３２】
本発明の解離コーティング組成物が、好ましくは弗化（フルオロ）有機シリコーン化合物なしである。その硬化の間中、ある１弗化（フルオロ）化合物が、その低表面張力のため、その界面（コーティング／基材）、例えば、ＰＥＴフィルム／シリコーンコーティング界面に急速に転位し、弗素含有障壁（バリア）を作ってしまうことにより、滲み（ブリード）を妨げると信じられている。ある１障壁（バリア）を作ってしまうことにより、その界面において反応していくことから、如何なる成分をも妨げ、これゆえ、もし、この系（システム）が、解離コーティングとして使用されていれば、該弗化（フルオロ）化合物が、ＰＥＴフィルム／シリコーン界面において引っ張っていく代わりに空気／シリコーン界面において本アンカー添加剤（ＡＡ）を引っ張る。正しい界面にアンカー添加剤を牽引できたとしてさえ、そこである１障壁（バリア）を作り、ＡＡと該フィルム表面との間の更なる接触を妨げてしまい、該ポリマーフィルム基剤に該シリコーンコーティングを結合させていくことを障害してしまう。輪をかけて、弗化（フルオロ）シリコーン化合物が、普通、高価である。
【００３３】
本発明の解離コーティング組成物が、これら構成分を一緒に単に予め混合していくことにより、調製されていてよい一方、ある１コーティングとして本組成物の適用されている時において組み合わされているべき複数の分離パーツもしくは複数の分離パッケージ中、このような組成物を調製するのが、より望ましいことが、ある。これらパッケージが、例えば：
（ｉ）アルケニルシロキサン（Ａ）および阻害剤を含んでいる第１パーツ、解離修飾剤および阻害剤を含んでいる第２パーツ、本触媒を含んでいる第３パーツ、ならびに架橋剤（Ｂ）を含んでいる第４パーツ；あるいは
（ｉｉ）アルケニルシロキサン（Ａ）および触媒を含んでいる第１パーツ、解離修飾剤および本触媒を含んでいる第２パーツ、ならびに架橋剤（Ｂ）および阻害剤を含んでいる第３パーツ
たり得る。
【００３４】
本アンカー添加剤が、これらのパッケージのいずれか１以上中、取り込まれ得、または、分離成分として該コーティング浴に加えられ得る。例えば、本アンカー添加剤が、アルケニルシロキサン（Ａ）と混合され得、または、代わりにもしくは加え、該解離修飾剤と混合され得る。
【００３５】
本発明の解離コーティング組成物が、如何なる基材にも適用され得るが、アンカーがある１問題である、ポリマーフィルム基剤、例えば、ポリエステル、配向フィルムおよび２軸配向フィルム、例えば、２軸配向ポリプロピレンを包含し、特にポリエチレンテレフタレート（ＰＥＴ）、ポリエチレン、ポリプロピレン、もしくは、ポリスチレンフィルムのような基材上、特に有効である。本解離コーティング組成物が、或いは、プラスチックコーティング紙、例えば、ポリエチレンを用いてコーティングされた紙を包含し、紙基材に適用され得、ここで、アンカーが、ある１問題であることが、ある。
【００３６】
本解離コーティングの適用されている前、コロナ放電にポリマーフィルム基剤を曝すのが、好まれていることが、ある。本発明のシリコーン解離コーティングが、コロナ放電処理なしでさえ、向上されたアンカーを持つが、ある幾つかの特定の場合、もし、該フィルムが、コーティングされていく前、コロナ処理されていれば、該アンカーが、更に向上されていることが、ある。解離コーティングを求める多くの顧客が、如何なるポリエステルフィルムをもコーティング可能でありたい。大抵のポリエステルフィルムに関し、本発明のシリコーン解離コーティングが、コロナ放電なしでさえ、優れたアンカーを持つ。ある幾つかのケースにおけるコロナ処理が、該基材に対する本シリコーンコーティングのアンカーを更に向上させる。本発明のアンカー添加剤の使用が、本解離コーティングを適用していく前の複数のきっかけを用いてポリエステルフィルム表面を処理する必要を避ける。コロナ処理が、例えば、該フィルムをコーティングしていく直前、完遂され得る。該コロナの放電ステーションが、該フィルムをコーティングしていく装置におけるある１前処理ステーションとして取り込まれ得る。
【００３７】
本解離コーティングが、例えば、噴霧（スプレー）、ドクターブレード、浸し、スクリーン印刷により、または、コーティングロール、例えば、コーティングオフセットウェブ、コーティングキス、もしくはエッチングされたコーティングシリンダーにより、該ポリマー基材に適用され得る。
【００３８】
適用後、本解離コーティングが、７０〜１８０℃、好ましくは１００〜１６０℃のある１温度において該ポリマーフィルム上、硬化されている。この新しいアンカー添加剤が、本コーティングの硬化する温度に影響を及ぼさない。コーティング生成条件下、硬化が、１２０〜１５０℃の空気温度において１秒〜６秒、好ましくは１．５秒〜３秒の居留時間中、影響を及ぼされ得る。加熱が、ある１オーブン、例えば、空気循環オーブンもしくはトンネル炉中、または、コーティングされたフィルムを熱せられた円筒（シリンダー）の周りを通らせていくことにより、完遂され得る。
【実施例】
【００３９】
本発明が、以降の詳述された本実施例により、例証されており、ここで、部および百分率（％）が、重量により、全ての粘度が、２５℃において測定された。
【００４０】
実施例１
粘度２０ｍｍ2／秒を有するシラノール終結化メチルビニルシロキサンジメチルシロキサン共重合体８０重量％が、ある幾らかのα−ヒドロキシ−ω−メトキシ終結化シロキサンと共に主にα，ω−ヒドロキシ終結化シロキサンを含んでいるが、小１時間１００℃においてカリウムシラノラート存在下、３−グリシドキシプロピルトリメトキシシラン２０％と反応させられたが、その分子中、少なくとも１エポキシ基、少なくとも１アルケニル基、および少なくとも１アルコキシ基を含有している反応生成物（ＡＲＰ）を生成させるに至る。該グリシドキシプロピルトリメトキシシランからのエポキシ基の少なくとも８０％が、該シラノール終結化ポリシロキサンからの複数のシロキサン鎖も含有した該アンカー添加剤反応生成物中、取り込まれていた。
【００４１】
約２５０のＤＰの混合トリメチルシリル  ビニルジメチルシリル終結化ポリ（ジメチルシロキサン−シリケート）共重合体ＱＢＰが、マレイン酸ジアリル（ＤＡＭ）阻害剤およびＡＲＰアンカー添加剤と混合されたが、上記されたとおりである。この結果得られてくるミックスが、次いで、ポリ（メチル水素）シロキサン架橋剤（ＭＨＳ）、および、塩化白金酸およびジビニルテトラメチルジシロキサンの反応生成物であるヒドロシリル化触媒（０．５％Ｐｔ）と混合された。
【００４２】
こうして生成された解離コーティング組成物が、コーティングブレードにより、きっかけを与えられていないポリエステルフィルム（商標ＴＯＲＡＹ  ＴＥＲＰＨＡＮＥ  ６０．０１の下、販売された）上にコーティングされ、３秒の滞留時間、１４０℃においてオーブン硬化され、エマルションアクリル接着剤を用いて積層された。コーティング実験が、コロナ処理されていたフィルム上（実施例１Ａ）およびコロナ処理されていなかったフィルム上（実施例１Ｂ）の両方で、完遂された。
【００４３】
該積層体が、４７週間、保管され、アンカーが、１０周期（サイクル）の間、コーティングされた解離フィルム上を前後に確実にある１本の指をこそいでいくことにより、テストされたが、該コーティングのいずれかが、損傷を受けたりもしくは除かれたりしていたか、決定している。これら結果が：
Ｎ  Ｎ  Ｎ＝全く滲みなし、全く転位なし、全くこそぎ落ちなし
ＶＳＲＯ＝非常に僅かなこそぎ落ち
ＳＲＯ＝僅かなこそぎ落ち
ＲＯ＝こそぎ落ち
ＧＲＯ＝総じてこそぎ落ち
として表１中、リストアップされている。
【００４４】
比較例中、実施例１が、繰り返されたが、実施例１中、使用されたシラノール終結化メチルビニルシロキサンジメチルシロキサン共重合体８０％、および、３−グリシドキシプロピルトリメトキシシラン２０％の冷たいブレンド（ＣＢＬ）により、本アンカー添加剤たるＡＲＰを置き換えている。該比較例の結果も表１中、示されている。
【００４５】
【表１】
2010500462.tif 000002
【００４６】
実施例２
粘度４５０ｍＰａ．ｓのトリメチルシリル  ビニルジメチルシリル終結化ポリ（ジメチルシロキサン−シリケート）共重合体２３３グラム（ｇｒ）が、ポリ（メチル水素）シロキサン架橋剤ＭＨＳ（ビニルに対するＳｉＨモル比３：１）１０．８ｇｒ、複数のＳｉＯ4/2単位を含有している解離修飾剤としてのビニル官能基シリコーン樹脂３９．５ｇｒ、マレイン酸ジアリル１．５ｇｒ、実施例１中、使用された１２０ｐｐｍの白金レベルを与えている触媒ＣＡＴ７．１ｇｒ、および、実施例１のアンカー添加剤ＡＲＰ５．２ｇｒとブレンドされた。
【００４７】
ブレンド後、調製された解離コーティングが、１８ｍ／分での３ロール逆グラビアコーティングヘッドを使用しながら、３０ミクロンの＜＜Ｔｏｒａｙ  Ｔｅｒｐｈａｎｅ  ６０．０１＞＞ＰＥＴフィルム上、コーティングされた。１１ＫＷの熱気乾燥オーブンを使用しながら、１４０℃において３秒間、硬化された。商標Ｖ２１０の下、ＢＡＳＦにより販売されたアクリルエマルション接着剤が、コーティングバーを使用しながら、硬化されたシリコーン解離コーティングを覆い、コーティングされ、次いで、Ｓｅｌｅｃｔａからの静置オーブン中、３０秒間、１５０℃において乾かされた。乾燥後、硅素化され、コーティングされた接着フィルムが、Ｃｈｅｍ．Ｉｎｓｔｒｕｍｅｎｔｓからの熱ロール積層機を使用しながら、商標＜＜Ｊｉｎｄａｌ  ４００＞＞の下、販売された５０ミクロンのＰＥＴと共に積層された。これら積層されたサンプルが、６５℃／８５％ＲＨでの湿度チャンバー中、経時（経過、加齢）された。そのアンカーが、ある１本の指を用いて該シリコーンをこそぎ落としていくことにより、測定された。当初、または、１、２、４、８、１６、もしくは３１日間の保管後、全くこそぎ落としはなかった。
【００４８】
実施例３〜１０および比較例Ｃ２Ａ〜Ｃ２Ｄ
実施例２が、繰り返されたが、その解離コーティング組成物におけるアンカー添加剤および／または触媒の量を変動させていき、および／または、架橋剤ＭＨＳの量を変動させていくことにより、そのＳｉＨ／ビニル比を変動させており、および／または、そのオーブン中での滞留時間を変動させており、表２中、示されたとおりである。解離コーティングを用いてコーティングされたフィルムが、コロナ放電７０ワット（Ｗ）／ｍ／ｍ／分を用いてｉｎ  ｓｉｔｕ処理されたことにおいてそのコーティング手順も変動され、その硬化温度が、実施例３〜１０およびＣ２Ａ〜Ｃ２Ｄの全てにおいて１５０℃だった。
【００４９】
【表２】
2010500462.tif 000003
【００５０】
実施例３〜１０およびＣ２〜Ｃ５の全ての解離コーティングのアンカーレベルが、０日、２日、５日、７日、および１４日の経時後、ある１本の指を用いて各フィルムをこそぎ落としていくことにより、測定された。これら結果が、表３中、示されている。
【００５１】
【表３】
2010500462.tif 000004
【００５２】
表３が、処方中、アンカー添加剤の全くない場合、アンカーレベルが、急速にぽとんと落ちることを示す。本アンカー添加剤を含有している全ての実験が、ずっと、安定なアンカーを示す。本アンカー添加剤の効果が、ＳｉＨ／ＳｉＶｉ比のおよび白金触媒レベルの効果を隠蔽する。
【００５３】
比較例Ｃ３〜Ｃ１０
実施例３〜１０が、実施例３〜１０中、使用されたアンカー添加剤ＡＲＰの代わりにブレンドＣＢＬを使用しながら、繰り返された。これら結果が、表４中、示されている。
【００５４】
【表４】
2010500462.tif 000005
【００５５】
表４が、シラノール終結化メチルビニルシロキサンジメチルシロキサン共重合体およびグリシドキシプロピルトリメトキシシランの冷たいブレンドが、アンカー添加剤として使用されている場合、そのアンカーの安定性が、そのＳｉＨ／ＳｉＶｉ比、白金触媒レベル、および、その硬化用オーブン中での滞留時間を包含している幾つかの要因に依ることを示す。ある幾つかの処方が、高レベルのブレンドＣＢＬを用いてさえ、安定なアンカーを示さない。実施例３〜１０を比較例３〜１０に比べると、ブレンドＣＢＬが、そのＳｉＨ／ＳｉＶｉ比、白金触媒濃度、および、硬化温度／時間に関わらず、高レベルの経時アンカーを維持するに当たり、その反応生成物たるアンカー添加剤ＡＲＰ程丈夫でない。
【００５６】
実施例１１
実施例１のトリメチルシリル  ビニルジメチルシリル終結化ポリ（ジメチルシロキサン−シリケート）共重合体ＱＢＰ９６．４重量％が、エチニルシクロヘキサノール阻害剤０．６％および実施例１のアンカー添加剤たるＡＲＰ３％と混合された。この結果得られてくるブレンドが、２．６：１のＳｉＨ／Ｖｉ比を与えるに充分なポリ（メチル水素）シロキサン架橋剤ＭＨＳおよび１２０ｐｐｍ白金を与えるに充分な触媒ＣＡＴと混合された。
【００５７】
ブレンド後、調製された解離コーティングが、１８ｍ／分での３ロール逆グラビアコーティングヘッドを使用しながら、３０ミクロンの＜＜Ｊｉｎｄａｌ＞＞ＰＥＴフィルム上、コーティングされた。１５０℃において３０秒間、硬化された。硬化後、該コーティングフィルムの小さい一部が、メチルイソブチルケトン溶媒を用いて処理され、溶解されたコーティング量（％、抽出可能なもの）が、測定された。これら結果が、下の表５中、示されている。
【００５８】
ＢＡＳＦ  Ｖ２１０アクリルエマルション接着剤が、コーティングバーを使用しながら、硬化されたシリコーン解離コーティングを覆い、コーティングされ、次いで、静置オーブン中、３０秒間、１５０℃において乾かされた。乾燥後、硅素化され、コーティングされた接着フィルムが、熱いロール積層機を使用しながら、５０ミクロンのＭａｒｋ＜＜Ｊｉｎｄａｌ  ４００＞＞ＰＥＴと共に積層された。積層された２サンプルが、２０日間、５０℃／７０％ＲＨにおける、次いで、１４日間、６５℃／８５％ＲＨにおける湿度チャンバー中、経時された。この後、そのアンカーが、ある１本の指を用いて該シリコーンをこそぎ落としていくことにより、測定された。これら結果が、表５中、示されており、実施例１中のと同一計測システムを使用している。
【００５９】
実施例１２
粘度２０センチストークのシラノール終結化メチルビニルシロキサンジメチルシロキサン共重合体８０重量％が、α，ω−ヒドロキシ終結化シロキサンおよびα−ヒドロキシ−ω−メトキシ終結化シロキサンを含んでいるが、小１時間１００℃においてカリウムシラノラート存在下、メチル（３−グリシドキシプロピル）ジエトキシシラン２０％と反応させられたが、その分子中、少なくとも１エポキシ基、少なくとも１アルケニル基、および少なくとも１アルコキシ基を含有している反応生成物たるＡＲＰ２を生成させるに至る。
【００６０】
解離コーティング組成物が、実施例１１中、記載されたとおり、調製されたが、ＡＲＰの代わりにアンカー添加剤としてＡＲＰ２を使用している。
【００６１】
比較例Ｃ１２
解離コーティング組成物が、実施例１１中、記載されたとおり、調製されたが、ＡＲＰの代わりにアンカー添加剤として８０：２０の重量比での実施例１２のシラノール終結化メチルビニルシロキサンジメチルシロキサン共重合体およびメチル（３−グリシドキシプロピル）ジエトキシシランの冷たいブレンドを使用している。
【００６２】
実施例１３
粘度２０ｍｍ2／秒のシラノール終結化メチルビニルシロキサンジメチルシロキサン共重合体５０重量％が、α，ω−ヒドロキシ終結化シロキサンおよびα−ヒドロキシ−ω−メトキシ終結化シロキサンを含んでいるが、小１時間１００℃においてカリウムシラノラート存在下、β−（３，４−エポキシシクロヘキシル）エチルトリメトキシシラン５０％と反応させられたが、その分子中、少なくとも１エポキシ基、少なくとも１アルケニル基、および少なくとも１アルコキシ基を含有している反応生成物たるＡＲＰ３を生成させるに至る。
【００６３】
解離コーティング組成物が、実施例１１中、記載されたとおり、調製されたが、ＡＲＰの代わりにアンカー添加剤としてＡＲＰ３を使用している。
【００６４】
比較例Ｃ１３
解離コーティング組成物が、実施例１１中、記載されたとおり、調製されたが、ＡＲＰの代わりにアンカー添加剤として５０：５０の重量比での実施例１３のシラノール終結化メチルビニルシロキサンジメチルシロキサン共重合体およびβ−（３，４−エポキシシクロヘキシル）エチルトリメトキシシランの冷たいブレンドを使用している。
【００６５】
実施例１４
粘度２０ｍｍ2／秒のシラノール終結化メチルビニルシロキサンジメチルシロキサン共重合体４５．５重量％が、α，ω−ヒドロキシ終結化シロキサンおよびα−ヒドロキシ−ω−メトキシ終結化シロキサンを含んでいるが、小１時間１００℃においてカリウムシラノラート存在下、３−グリシドキシプロピルトリメトキシシラン４５．５％およびメチルビニルジメトキシシラン９％と反応させられたが、その分子中、少なくとも１エポキシ基、少なくとも１アルケニル基、および少なくとも１アルコキシ基を含有している反応生成物たるＡＲＰ４を生成させるに至る。
【００６６】
解離コーティング組成物が、実施例１１中、記載されたとおり、調製されたが、ＡＲＰの代わりにアンカー添加剤としてＡＲＰ４を使用している。
【００６７】
実施例１２〜１４ならびに比較例１２および比較例１３の解離コーティング組成物が、ＰＥＴフィルム上、コーティングされ、硬化され、実施例１１中、記載されたとおり、抽出可能なものに関してテストされた。これら結果が、下の表５中、示されている。このコーティングされたフィルムが、積層され、経時され、実施例１１中、記載されたとおり、アンカーに関してテストされたが、これらの結果も表５中、示されている。
【００６８】
【表５】
2010500462.tif 000006
【国際調査報告】
2010500462.tif 000007
2010500462.tif 000008